(57)【要約】【課題】パルプ繊維とＰＰ（ポリプロピレン）の複合体に親水性を持続して付与する非水溶性のＰＶＡ（ポリビニルアルコール）を添加する手段に対し、表面に水の薄膜を保持したうえで、その気散作用が必要な加湿器のエレメントなどへの適用が困難であった。【解決手段】この発明に係る親水性樹脂の製造方法は、界面活性剤を含浸させた後にマトリックスとする熱可塑性樹脂の融点以下で前記界面活性剤を含んで粘性に富む熱可塑性樹脂を塗布したパルプ繊維を、熱可塑性樹脂を非水溶性の親水性樹脂とともに水溶性の親水性樹脂を添加し、それらを溶融混練して成ることを特徴とする。【選択図】図１
2011201964.tif 000002
【特許請求の範囲】
【請求項１】
界面活性剤を含浸させた後にマトリックスとする熱可塑性樹脂の融点以下で前記界面活性剤を含んで粘性に富む熱可塑性樹脂を塗布したパルプ繊維を、前記熱可塑性樹脂を非水溶性の親水性樹脂とともに水溶性の親水性樹脂を添加し、それらを溶融混練して成ることを特徴とする親水性樹脂の製造方法。
【請求項２】
粘性に富み熱可塑性樹脂に含まれる前記界面活性剤が、前記パルプ繊維に含浸させたものと同種の組成（分子構造）を備えて成ることを特徴とする請求項１に記載の親水性樹脂の製造方法。
【請求項３】
前記界面活性剤が、ＨＬＢ値を８〜１６、好ましくは１０〜１３とするノニオン系またはカチオン系のものを用いて成ることを特徴とする請求項１又は請求項２に記載の親水性樹脂の製造方法。
【請求項４】
粘性に富む熱可塑性樹脂が、ＰＩＢ（ポリイソブチレン）であって、マトリックスとする樹脂がＰＰ（ポリプロピレン）であることを特徴とする請求項１に記載の親水性樹脂の製造方法。
【請求項５】
ＰＩＢが、１０Ｋから２００Ｋの範囲の分子量（Ｍｎ）にある複数の種類を低分子のものから順次、前記パルプ繊維に塗布したことを特徴とする請求項４に記載の親水性樹脂の製造方法。
【請求項６】
ＰＩＢの塗布が、前記界面活性を含浸して未乾燥状態のパルプ繊維上に塗布することを特徴とする請求項５に記載の親水性樹脂の製造方法。
【請求項７】
ＰＩＢが、過剰の付着量を具備してマトリックスとする熱可塑性樹脂との混練時に、前記熱可塑性樹脂と混合された状態で前記パルプ繊維表面部分に保持されて成ることを特徴とする請求項１に記載の親水性樹脂の製造方法。
【請求項８】
前記親水性樹脂が、ＰＶＡ（ポリビニルアルコール）系およびアクリル酸系の熱可塑性樹脂の何れかを含んで成ることを特徴とする請求項１に記載の親水性樹脂の製造方法。
【請求項９】
パルプ繊維と複合化した親水性樹脂を混合したマトリックスとする熱可塑性樹脂から成り、前記パルプ繊維がカチオン系またはノニオン系の界面活性剤を備え、さらに前記熱可塑性樹脂より融点が低く、且つ粘性に富む熱可塑性樹脂を被覆した態様を成すことを特徴とするパルプ繊維複合樹脂の成形品。
【請求項１０】
粘性に富む熱可塑性樹脂がＰＩＢ（ポリイソブチレン）であり、マトリックスとする樹脂がＰＰ（ポリプロピレン）であることを特徴とする請求項９に記載のパルプ繊維複合樹脂の成形品。
【請求項１１】
ＰＩＢ（ポリイソブチレン）が、１０Ｋから２００Ｋの範囲の分子量（Ｍｎ）にある複数の種類を低分子のものから順次、前記パルプ繊維に塗布したことを特徴とする請求項８および請求項１０に記載のパルプ繊維複合樹脂の成形品。
【請求項１２】
ＰＩＢが、過剰の付着量を具備してマトリックスとする熱可塑性樹脂と混合された状態で、前記パルプ繊維表面部分に保持されて成る請求項１０に記載のパルプ繊維複合樹脂の成形品。
【請求項１３】
前記親水性樹脂が、ＰＶＡ（ポリビニルアルコール）系およびアクリル酸系の熱可塑性樹脂の何れかを含んで成ることを特徴とする請求項９に記載のパルプ繊維複合樹脂の成形品。
【発明の詳細な説明】
【技術分野】
【０００１】
本発明は、例えば、空気調和機の加湿機能を付与するエレメントを構成する親水性樹脂に適用するパルプ繊維複合樹脂の成形品に関する。さらに詳しくは、パルプ繊維などとの複合体に高い親水性を付与する改質手段である親水性樹脂の製造方法に関する。
【背景技術】
【０００２】
炭酸ガス排出量の抑制と資源の有効利用を目的とした天然素材の活用が進められ、汎用のＰＰ（ポリプロピレン）使用量削減の施策として回収紙を繊維状に粉砕して得たパルプ繊維を混入することによる前記目的の達成手段として注目されつつある。
【０００３】
例えば、パルプ繊維との複合体については、粉砕によって得た解繊状古紙とＰＰ（ポリプロピレン）と溶融混合する手段が提案されている（例えば、特許文献１参照）。
【０００４】
また、嵩高な植物繊維の取扱いを容易とするために植物繊維の分散を促進する融点２００℃以下の可塑剤またはセルロース疎水化剤を用いて作製した塊状物またはペレットとＰＰ（ポリプロピレン）とを混練することにより、樹脂への分散性を向上する手段が提案されている（例えば、特許文献２参照）。
【０００５】
しかし、パルプ繊維の表面にあって部分的にフィブリル化して成る微細繊維は、パルプ繊維と樹脂の混合に伴う親和性を阻害する作用を呈することから、繊維と樹脂とが直接的に強固な接合を備えた複合化の態様を得ることが困難である。この結果、パルプ繊維を複合化したＰＰ（ポリプロピレン）は剛性と耐熱性に優れる反面、衝撃強度や引っ張り伸び量の低下をもたらすなど、脆性の増加に伴って複合化の向上効果を損なわせる。フィブリル化とは、繊維内部のフィブリル（小繊維）が、摩擦作用で表面に現れて毛羽立ちささくれる現象をいう。
【０００６】
さらに、前記微細繊維間にある空気が単純な混練では容易に排出せずに残留し、射出成形などの高圧下の流動過程で分離して成形品に気泡として残留し易く、流動方向に白化痕を形成するなどの意匠性低下を来すという課題がある。
【０００７】
この課題を解決するために、パルプ繊維の表面を樹脂被覆する手段として、オレフィン系の熱可塑性樹脂を溶剤に分散させた液状態で吹き付けるなどして繊維表面に被覆させた後にマトリックスである樹脂と混合して一体化させたことによって、機械強度を改善することが提案されている（例えば、特許文献３参照）。
【０００８】
また、フィブリル化した繊維表面に弾性樹脂溶液を付与後に絞液して付着させ、繊維本体にフィブリル化した繊維を固着させたものを用いる、白化の防止手段が提案されている（例えば、特許文献４参照）。
【先行技術文献】
【特許文献】
【０００９】
【特許文献１】特開平０５−３２０３６７号公報
【特許文献２】特開平０６−０７３２３１号公報
【特許文献３】特開平０８−０２００２１号公報
【特許文献４】特開平０９−２２８２５０号公報
【発明の概要】
【発明が解決しようとする課題】
【００１０】
しかしながら、上記特許文献１乃至４に記載された手段によれば、繊維表面のフィブリル化した微細繊維が成す隙間に上記溶液が侵入することにより、パルプ繊維とマトリックスを成す樹脂との複合体に気泡が残留せず、意匠性の向上が達成される。しかし、この改質に伴ってパルプ繊維が疎水性の樹脂で被覆されるので、本質的に備える親水性を損なうことになる。
【００１１】
また、パルプ繊維表面の改質には樹脂との接合強化を目的に疎水化処理が成されてマトリックス樹脂との親和性を促す必要があるため、複合化された成形樹脂にはパルプ繊維の表面にあるフィブリル化した微細繊維が樹脂内で広がりを有して親水性を助長する構造が排除され、擬似的な単一繊維の態様を示す構造を成すため、ＰＰ（ポリプロピレン）の疎水性のみが反映され、成形品表面に親水性が得られ難い。
【００１２】
この発明は、上記のような課題を解決するためになされたもので、親水基と親油基を備えた両親媒性の化学構造の物質である界面活性剤（カチオンまたはノニオン系）をアジュバント（Ａｄｊｕｖａｎｔ）として樹脂成分を含浸したパルプ繊維に、同種の界面活性剤を溶解した水中でディスパージョンしたポリイソブチレン（ＰＩＢ）を担持したうえで、ＰＶＡ（ポリビニルアルコール）などの親水性樹脂を混練した成形材料を用いて射出成形することによって、親水性を発現する成形品を得ることが出来る親水性樹脂の製造方法及びパルプ繊維複合樹脂の成形品を提供する。
【課題を解決するための手段】
【００１３】
この発明に係る親水性樹脂の製造方法は、界面活性剤を含浸させた後にマトリックスとする熱可塑性樹脂の融点以下で前記界面活性剤を含んで粘性に富む熱可塑性樹脂を塗布したパルプ繊維を、熱可塑性樹脂を非水溶性の親水性樹脂とともに水溶性の親水性樹脂を添加し、それらを溶融混練して成ることを特徴とする。
【発明の効果】
【００１４】
この発明に係る親水性樹脂の製造方法は、界面活性剤を含浸させた後にマトリックスとする熱可塑性樹脂の融点以下で前記界面活性剤を含んで粘性に富む熱可塑性樹脂を塗布したパルプ繊維を、熱可塑性樹脂を非水溶性の親水性樹脂とともに水溶性の親水性樹脂を添加し、それらを溶融混練して成るので、パルプ繊維の表面にあるフィブリル化した微細繊維が広がりを損なわずに複合化するので、後段で添加したＰＶＡ（ポリビニルアルコール）との接触または近接の機会が増えて、成形品に親水性の発現が容易となる。
【図面の簡単な説明】
【００１５】
【図１】実施の形態１を示す図で、パルプ繊維とＰＰの複合樹脂に関し、主要樹脂組成が異なる成形材料の流動性（ＭＩ）と、これを用いて射出成形によって得た板状試験片を用い、曲げ強度、曲げ弾性率、衝撃強度、水の接触角、外観について評価した結果を示す図（実施例）。
【図２】実施の形態１を示す図で、パルプ繊維とＰＰの複合樹脂に関し、主要樹脂組成が異なる成形材料の流動性（ＭＩ）と、これを用いて射出成形によって得た板状試験片を用い、曲げ強度、曲げ弾性率、衝撃強度、水の接触角、外観について評価した結果を示す図（比較例）。
【発明を実施するための形態】
【００１６】
実施の形態１．
＜概要＞
親水基と親油基を備えた両親媒性の化学構造の物質である界面活性剤（カチオンまたはノニオン系）をアジュバント  （Ａｄｊｕｖａｎｔ）として樹脂成分を含浸したパルプ繊維に、同種の界面活性剤を溶解した水中でディスパージョンしたポリイソブチレン（ＰＩＢ）を担持したうえで、ＰＶＡ（ポリビニルアルコール（ｐｏｌｙｖｉｎｙｌ  ａｌｃｏｈｏｌ））などの親水性樹脂を混練した成形材料を用いて射出成形することによって、親水性を発現する成形品を得ることが出来る。
【００１７】
アジュバント（Ａｄｊｕｖａｎｔ）とは、薬物の作用を修飾（増強）するために加えられる試薬のことであり、対象物の表面を「濡らす力」と「表面から内部へとしみ込ます力」の両方を併せ持つものをいう。
【００１８】
＜手段＞
水溶性の界面活性剤を吹き付けた湿潤状態のパルプ繊維に対し、粘性に富む低融点・低分子樹脂であるＰＩＢ（ポリイソブチレン）に、同様の界面活性剤を用いてディスパージョン（分散・乳化）した希薄水分散液を吹き付けて、繊維表面に備えるフィブリル化した微細繊維の間隙に担持さることにより、前記パルプ繊維の微細繊維と前記ＰＩＢ（ポリイソブチレン）を保持させた。
【００１９】
上記の素材構成を有するパルプ繊維に、水に不溶性のＰＶＡに加えて水溶性のＰＶＡ（ポリビニルアルコール；例えば日本酢ビ・ポバール社製のＪＭＲ−１０Ｌ）系をＰＰ（ポリプロピレン）と混練して複合材料を得る。これを射出成形などを用いて溶融状態で加圧することによって賦型して得た成形品は、親水性を発現する。
【００２０】
しかし、成形品である加湿エレメントが、その表面に安定した水の薄膜を形成するには、ＰＶＡおよびパルプ繊維が膨潤するまでの相応時間、成形品を浸漬する必要があった。
【００２１】
本発明は、この解決手段として、微量の水溶性ＰＶＡ（ポリビニルアルコール）を併用することにより、使用中に微量が溶出したＰＶＡ（ポリビニルアルコール）を成形品の表面に薄膜形成するようにしたものである。少なくとも水溶性のＰＶＡ（ポリビニルアルコール）は、成形時の溶融粘度が基材であるＰＰ（ポリプロピレン）よりも低いものを使用し、これによって成形材料が溶融状態で金型内を高速で流動する状態で、低粘度のＰＶＡ（ポリビニルアルコール）が成形品表面域に移行して高濃度な層を形成し、ＰＰ（ポリプロピレン）が含むパルプ繊維を含めて親水性が一体化することが好ましい。
【００２２】
本発明は、繊維表面に毛羽立った状態にあるフィブリル化した微細繊維に被覆した両親媒性分子を備えた界面活性剤を介してミセル構造を備え、微細な水分散状態を成す粘性樹脂を保持したパルプ繊維とＰＰ（ポリプロピレン）などの熱可塑性樹脂と複合化した成形樹脂を用い、これに親水性樹脂のＰＶＡ（ポリビニルアルコール）などを添加して効率的に親水性を発現させたことを特徴とする。一方の物質（混じり合わない液体のうちの一方または両親媒性物質、またはその混合物）が粒状に会合し（異なる分子が層状に分布し）ている構造をミセル（ｍｉｃｅｌｌｅ）と呼び、両親媒性物質がミセルを形成すると液滴の分散系が安定化する。
【００２３】
ノニオン系、場合によってはカチオン系の界面活性剤の希薄な溶液または乳濁液を吹き付けて繊維表面の微細繊維に含浸させた。用いた界面活性剤のＨＬＢ値が１０〜１３であることからパルプ繊維と優れた親和性を有して前記微細繊維間にある空気を排出しながら湿潤状態を保持し、微細繊維間に残存する空気の排除を促すことが出来る。さらに、パルプ繊維が湿潤状態を維持して分子量の小さいＰＩＢ（ポリイソブチレン）の希薄水分散液から順に吹き付けたので、優れた親和性を有して前記微細繊維の表面に均一被覆して一体化を達成できる。
【００２４】
オレフィン系エラストマーのＰＩＢ（ポリイソブチレン）は、パルプ繊維に散布した界面活性剤と同種のものを水に添加した状態でディスパージョンして作製した。従って、パルプ繊維に含浸させた界面活性剤は、ＰＩＢ（ポリイソブチレン）をパルプ繊維に被覆する際のアジュバンド（Ａｄｊｕｖａｎｔ）として作用するので、微細繊維間に浸透して前記繊維間にある空気の排除も容易に行える。
【００２５】
以上の処理を経たのち、これを乾燥してＰＰ（ポリプロピレン）およびＰＶＡ（ポリビニルアルコール）などの親水性樹脂と混練することによって複合化した成形樹脂は、前記微細繊維がパルプ繊維本体に収束すること無く、ＰＩＢが介して展開した態様が得られることになる。
【００２６】
このとき、ＰＰ（ポリプロピレン）とともに親水性樹脂であるＰＶＡ（ポリビニルアルコール）を混練して分散させたので、複合化した成形樹脂内で分散するパルプ繊維表面にあって展開して態様を成すフィブリル化した微細繊維に、前記ＰＶＡ（ポリビニルアルコール）の溶融物が近接して親水性を効率的に発現できる。しかも、ＰＩＢ（ポリイソブチレン）などが付着したパルプ繊維とＰＰ（ポリプロピレン）との複合化樹脂に比較して有意に低い粘度のＰＶＡは、金型内での流動時に剪断力を受けることに伴って表面層へ移行するので、成形品の表面における親水性が一層向上することになる。
【００２７】
また、用いるＰＶＡ（ポリビニルアルコール）は非水溶性のものを主体とし、水溶性のものを併用する。水と接触して用いる成形品に分散したＰＶＡ（ポリビニルアルコール）のうち、水溶性のものが溶出して成形品表面に薄膜を形成するので、一層の親水性を付与することが出来るほか、乾燥状態の成形品であっても再度の湿潤状態を早期に回復することができる。
【００２８】
＜効果（進歩性）＞
疎水性を呈するＰＰ（ポリプロピレン）との複合化において、ＰＰ（ポリプロピレン）が親水性のパルプ繊維の表面を覆うので親水性を喪失するのに対して、本発明はアジュバンドとして用いた界面活性剤（カチオン系またはノニオン系）を介してＰＩＢ（ポリイソブチレン）を浸透させた態様を成した前記パルプ繊維がＰＰ（ポリプロピレン）と混合したので、パルプ繊維の表面にあるフィブリル化した微細繊維が広がりを損なわずに複合化するので、その後に添加したＰＶＡ（ポリビニルアルコール）との接触または近接の機会が増えて、成形品に親水性の発現が容易となる。
【００２９】
該複合材料は、水との親和性に劣るＰＰ（ポリプロピレン）などを濡れ性が優れる親水性に改質して、水と接した成形品表面に水を保持し易くし、さらに水溶性のＰＶＡ（ポリビニルアルコール）が溶出して成形品表面に保持されるので、一層の親水性を得て水の膜を保持する加湿エレメントとして活用できる。また、溶出したＰＶＡ（ポリビニルアルコール）が成形品表面に薄膜を形成するので、乾燥状態から再使用時の親水性の発現までの時間も短縮できる。
【００３０】
パルプ繊維が界面活性剤をアジュバンドとして低分子量ＰＩＢ（ポリイソブチレン）の水分散液から順次にパルプ繊維を吹き付けたので、湿潤状態にある微細繊維同士の間隙に侵入し易くなり、残留する空気を排除して意匠性が向上する。
【００３１】
また、上述したパルプ繊維がＰＰ（ポリプロピレン）などの熱可塑性樹脂と混練して複合化した成形樹脂は、微細繊維が展開した状態で保持されるので、パルプ繊維が親水性樹脂によって効率的に親水性が発現出来ることに併せて、低粘度の親水性樹脂が成形品表面に移行するので、高い親水性を確保できた。
【００３２】
さらに、水に可溶性のＰＶＡ（ポリビニルアルコール）が、水没状態で使用した成形品の表面に薄膜を形成するので、一層の親水性の確保と、乾燥状態から速やかに親水性が発現する機能を付与できる。
【００３３】
＜界面活性剤と低弾性樹脂希薄分散液を被覆したパルプ繊維とＰＰ（ポリプロピレン）との複合体＞
ＰＩＢ（ポリイソブチレン）を水にディスパージョンした希薄水分散液を吹き付けて塗布したパルプ繊維を用いてＰＰ（ポリプロピレン）と混練した複合樹脂について、以下に詳述する。
【００３４】
まず、回収紙に剪断力を付与して粉砕することによって回収したパルプ繊維に、ノニオン系界面活性剤の０．１〜５ｗｔ％希薄水溶液を用い、パルプ繊維が密閉容器内で高速回転する攪拌機によって空中浮遊する状態とした後に霧状で散布を行う。このとき、密閉容器の壁面にパルプ繊維が付着しない程度の湿潤状態に留めることが肝要である。
【００３５】
界面活性剤はパルプ繊維に対して０．１〜１．０部を添加することとし、散布に供する希薄水溶液における濃度は、パルプ繊維の２０〜１００％の溶液量となるように調整し、これを散布する。この溶液散布量は、散布後のパルプ繊維が適度な湿潤状態を保持する状態に調整することが、均一に付着するうえで肝要である。
【００３６】
また、界面活性剤を用いる場合には、安定した分散状態を得た状態で使用するうえで、ＨＬＢ値が８〜１６、好ましくは１０〜１３のものを用いることが好ましい。ＨＬＢ値が８以下のものを用いれば、界面活性剤の均一な分散状態が得られず、ＨＬＢ値が１６以上では、水に溶解した状態を成して微細繊維に付着した繊維同士が容易に密着して単一繊維に相似した状態を形成し、強度の向上寄与を減少させるので、好ましくない。
【００３７】
ＨＬＢ値とは、界面活性剤の水と油（水に不溶性の有機化合物）への親和性の程度を表す値である。ＨＬＢ（Ｈｙｄｒｏｐｈｉｌｅ−Ｌｉｐｏｐｈｉｌｅ  Ｂａｌａｎｃｅ）は０から２０までの値を取り、０に近いほど親油性が高く２０に近いほど親水性が高くなる。ＨＬＢ値によってその界面活性剤の性質や用途もある程度決定される。
（１）ＨＬＢ値が１−３程度では水にほとんど分散せず、消泡剤などに使用される。
（２）ＨＬＢ値が３−６程度では一部が水に分散し、ｗ／ｏ型エマルジョンの乳化剤として使用される。
（３）ＨＬＢ値が６−８程度ではよく混合することによって水に分散して乳濁液となり、ｗ／ｏ型エマルジョンの乳化剤、湿潤剤として使用される。
（４）ＨＬＢ値が８−１０程度で水に安定分散して乳濁液となり、湿潤剤やｏ／ｗ型エマルジョンの乳化剤として使用される。
（５）ＨＬＢ値が１０−１３程度では水に半透明に溶解し、ｏ／ｗ型エマルジョンの乳化剤として使用される。  
（６）ＨＬＢ値が１３−１６程度では水に透明に溶解し、ｏ／ｗ型エマルジョンの乳化剤、洗浄剤として使用される。  
（７）ＨＬＢ値が１６−１９程度では水に透明に溶解し、可溶化剤として使用される。  
【００３８】
さらに、パルプ繊維に散布したのと同じ界面活性剤が溶存する加温水にＰＩＢ（ポリイソブチレン）を投入し、ホモジナイザーを用いて強い剪断力を付与する高速撹拌によってディスパージョンし、安定した乳化状態を成す均一分散液を作成、これを上述のパルプ繊維に散布した。ＰＩＢ（ポリイソブチレン）添加量はパルプ繊維基準の０．５〜２．０部で、パルプ繊維の２０〜１００％に相当する量に希釈して散布する。このとき、パルプ繊維が過度に湿潤しない状態にすることが好ましい。
【００３９】
上述のＰＩＢ（ポリイソブチレン）水分散液を湿潤状態にあるパルプ繊維に散布したことによって、ミセル状態を保持したままでパルプ繊維表面にあるフィブリル化した微細繊維間への浸透において、ＰＩＢ（ポリイソブチレン）がミセル状態を保持した極めて微細な粒状を成しているので、前記微細繊維がパルプ繊維本体と密着することなしに、複合化された状態であっても微細繊維が展開した態様を成すので、強度の発現に有効である。
【００４０】
次に親水性樹脂であるＰＶＡ（ポリビニルアルコール）を混合する。ここで用いるＰＶＡ（ポリビニルアルコール）はＰＰ（ポリプロピレン）との混練または射出成形時に溶融して成形材料系内で安定分散することが好ましい。つまり、パルプ繊維の微細繊維がＰＩＢ（ポリイソブチレン）を含んで広がる状態を得て成るので、ＰＰ（ポリプロピレン）に溶融分散したＰＶＡ（ポリビニルアルコール）が媒体となってパルプ繊維の親水性が効率的に発現できる。
【００４１】
界面活性剤とＰＩＢ（ポリイソブチレン）によって湿潤状態を得たパルプ繊維に親水性樹脂として、２種類のＰＶＡ（ポリビニルアルコール）を添加した。ＰＶＡ（ポリビニルアルコール）は、後段のＰＰ（ポリプロピレン）との溶融混練および射出成形時に溶融し、好ましくは１９０℃以下のものでＰＰのＭＩ（流動性）の２倍以上を備える高い流動性を備えることを目安に選択することが好ましい。また、ＰＶＡ（ポリビニルアルコール）は非水溶性を呈するものの６ｗｔ％に併せて、水溶性を呈するものの０．５ｗｔ％を併用して用いた。
【００４２】
ここで用いるＰＶＡ（ポリビニルアルコール）の多くは、永続的な親水性能を保持するうえで使用中に水に溶出しない非水溶性のものを選択するが、例えば、加湿器のエレメントのように、成形品表面に水の薄膜を保持する高い親水性を得るには不十分である。このため、水没させて用いる際に、微量添加した水溶性のＰＶＡ（ポリビニルアルコール）が水に溶解して成形品の表面に薄膜を保持する態様を成すようにしたので、上述の高い親水性が確保できる。
【００４３】
水溶性のＰＶＡ（ポリビニルアルコール）は、密閉容器内で高速回転する攪拌機によって湿潤状態を成すパルプ繊維が空中浮遊する状態で水溶液として添加することが好ましく、ＰＩＢ（ポリイソブチレン）を付着した前記パルプ繊維に付着し、これらが乾燥した状態に至っても分離しにくいので都合がよい。
【００４４】
次に、この混合状態を維持したままで、５０℃に加温した乾燥空気を供給し、これらの混合物全体の水分量が５ｗｔ％以下に到達するまで乾燥を継続した。
【００４５】
以上の処理を完了してＰＩＢ（ポリイソブチレン）と水溶性ＰＶＡ（ポリビニルアルコール）を含んだパルプ繊維は、ＰＰ（ポリプロピレン）と非水溶性ＰＶＡ（ポリビニルアルコール）の規定量を押出機に供給し、溶融状態で混練しながら押し出したストランドを任意長さに切断することによって、ペレットを作製した。
【００４６】
次に、得られたペレットは、汎用物性の評価用試料を成形できる金型を用いて射出成形によって得られた試験片を用いて、種々物性を評価した。その結果を図１、図２に示す。
【００４７】
ノニオン系界面活性剤を含んだ状態でＰＩＢ（ポリイソブチレン）を付着させた後に、非水溶性ＰＶＡ（ポリビニルアルコール）と水溶性ＰＶＡ（ポリビニルアルコール）を添加した。ここで、ＰＩＢ（ポリイソブチレン）はパルプ繊維に対して以下の割合で付着させた。
【００４８】
本発明に基づく組成を備えて該評価に供した成形材料として、以下、実施例について詳述する。界面活性剤が０．２ｗｔ％の添加となるように水溶液濃度と散布量を調整したパルプ繊維について、
（１）実施例１−１：分子量（Ｍｎ）が１５０Ｋ（＝１５００００）のＰＩＢ（ポリイソブチレン）を０．８ｗｔ％の添加量でパルプ繊維に塗布したもの；
（２）実施例１−２：分子量が５０Ｋ＋１５０Ｋ＋３５０ＫのＰＩＢ（ポリイソブチレン）について分子量の小さいものから順次に各々０．３ｗｔを塗布したもの；
（３）実施例１−３：分子量が１５０Ｋの高分子量ＰＩＢ（ポリイソブチレン）を０．５ｗｔ％過剰に塗布したもの。
であり、各々に水溶性のＰＶＡ（デンカポバールのＮＰ−０５Ｆ）を０．５ｗｔ％を含有させたパルプ繊維に、６４ｗｔ％のＰＰ（ポリプロピレン）と６ｗｔ％の非水溶性のＰＶＡ（日本酢ビ・ポバール（株）のＪＭＲ−１０Ｌ）の配合比と成るように混練した成形材料を射出成形によって作成した試験片を用いて各種物性を評価した。
【００４９】
一方、各比較例について、実施例との相違を以下に詳述する。
（１）比較例１−１：界面活性剤およびＰＩＢ（ポリイソブチレン）を添加しないもの；
（２）比較例１−２：ＰＶＡ（ポリビニルアルコール）を添加しないもの；
（３）比較例１−３：分子量が８Ｋである低分子ＰＩＢ（ポリイソブチレン）の０．８ｗｔ％を塗布したもの；
（４）比較例１−４：実施例１−２のＰＩＢ（ポリイソブチレン）の組み合わせで、分子量の大きいものから各々０．４ｗｔを順次にＰＩＢ（ポリイソブチレン）を塗布したもの；
（５）比較例１−５：非水溶性でＰＰ（ポリプロピレン）と同程度の融点と粘度を備えるＰＶＡ（ポリビニルアルコール）を用いたものである。
【００５０】
以上の結果から、本発明による成形品は、水溶性ＰＶＡ（ポリビニルアルコール）を併用したことにより、水の濡れ性を大幅に向上させる効果を備えることを確認した。これは、ＰＶＡ（ポリビニルアルコール）が無添加のものと比較して水の接触角度が低下していることによるものであり、溶融粘度の低い前記ＰＶＡ（ポリビニルアルコール）の少量添加でも、マトリックスを成すＰＰ（ポリプロピレン）と同様粘度のＰＶＡ（ポリビニルアルコール）を混合した成形品表面における水の濡れ性と比較して有意に優れ（ｖｓ．比較例１−２および比較例１−５）、成形品表面に薄膜を形成して保持する状態を得るに至っていることによる。
【００５１】
さらに、界面活性剤がパルプ繊維の備えるフィブリル化した微細繊維間にＰＩＢ（ポリイソブチレン）を有効に浸透させるためのアジュバンドとして有効に作用して前記微細繊維と前記ＰＩＢ（ポリイソブチレン）の複合を促し、保持されたＰＩＢ（ポリイソブチレン）が成形過程で排出される残存空気を排除するので、白化を抑制して外観意匠性の向上に寄与（ｖｓ．比較例１−１）する。また、ＭＩ（流動性）の向上で示された流動性の改善と、粘性付与に伴う衝撃強度の向上効果についても確認した。
【図１】
2011201964.tif 000003
【図２】
2011201964.tif 000004